(57)【要約】【課題】  ８０％以上の高発泡度の発泡絶縁体が確実に安定して形成されると共に、内部導体との密着性が良好であり、また発泡絶縁体の劣化（脆化）が生じない発泡同軸ケーブルを提供することにある。【解決手段】  内部導体上にポリオレフィン系樹脂からなる内層、その上に、内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２での１９０℃におけるキャピラリーレオメータによる破断時の溶融張力が５．０ｇ以上であり、かつ１９０℃、２．１６ｋｇにおけるメルトマスフローレートが１．０ｇ／１０ｍｉｎ以上のポリプロピレン或いは前記ポリプロピレンとポリエチレンとの混合物からなる発泡絶縁体層が形成され、全体が発泡されている発泡同軸ケーブルとすることによって、解決される。【選択図】    図１
2006252820.tif 000002
【特許請求の範囲】
【請求項１】
内部導体上にポリオレフィン系樹脂からなる内層、その上に、内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２での１９０℃におけるキャピラリーレオメータによる破断時の溶融張力が５．０ｇ以上であり、かつ１９０℃、２．１６ｋｇにおけるメルトマスフローレートが１．０ｇ／１０ｍｉｎ以上のポリプロピレン或いは前記ポリプロピレンとポリエチレンとの混合物からなる発泡絶縁体層が形成され、全体が発泡されていることを特徴とする発泡同軸ケーブル。
【請求項２】
前記内層を構成するポリオレフィン系樹脂が、ポリエチレンであることを特徴とする請求項１に記載の発泡同軸ケーブル。
【請求項３】
前記内層の厚さが、０．０１〜０．２０ｍｍであることを特徴とする請求項１または２に記載の発泡同軸ケーブル。
【請求項４】
内部導体上にポリオレフィン系樹脂からなる内層、その上に、内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２での１９０℃におけるキャピラリーレオメータによる破断時の溶融張力が５．０ｇ以上であり、かつ１９０℃、２．１６ｋｇにおけるメルトマスフローレートが１．０ｇ／１０ｍｉｎ以上のポリプロピレン或いは前記ポリプロピレンとポリエチレンとの混合物からなる発泡絶縁体層、さらにその上に内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２で、１９０℃におけるキャピラリーレオメータによる破断時の溶融張力が６．０〜２０．０ｇであり、かつ１９０℃、２．１６ｋｇにおけるメルトマスフローレートが０．４ｇ／１０ｍｉｎ以上のポリオレフィン系樹脂が外層として設けられ、全体が発泡されていることを特徴とする発泡同軸ケーブル。
【請求項５】
前記外層の厚さが、０．０３〜０．２０ｍｍであることを特徴とする請求項４に記載の発泡同軸ケーブル。
【請求項６】
前記外層を形成するポリオレフィン系樹脂が、ポリプロピレン、ポリエチレン、またはこれ等の混合物であることを特徴とする請求項４または５に記載の発泡同軸ケーブル。
【請求項７】
前記発泡絶縁体を形成するポリプロピレン或いは前記ポリプロピレンとポリエチレンとの混合物は、ポリプロピレンの含有量が２０質量％以上、１００質量％未満の混合物であることを特徴とする請求項４〜６のいずれかに記載の発泡同軸ケーブル。
【請求項８】
前記内層の厚さが、０．０１〜０．２０ｍｍであることを特徴とする請求項４〜７のいずれかに記載の発泡同軸ケーブル。
【請求項９】
前記内層を構成するポリオレフィン系樹脂が、ポリエチレンであることを特徴とする請求項４〜８のいずれかに記載の発泡同軸ケーブル。
【発明の詳細な説明】
【技術分野】
【０００１】
本発明は、高発泡度の発泡絶縁体層を有し、導体との密着性や発泡絶縁体の劣化（脆化）がなく、さらにはケーブル外観にも優れた発泡同軸ケーブルに関するものである。
【背景技術】
【０００２】
高周波用の発泡同軸ケーブルは、銅からなる中心導体とその上に設けられる発泡絶縁体層と、その外周に設けられる外部導体等から構成される。そして最近は、使用周波数域がＧＨｚ帯域においても減衰量が小さい発泡同軸ケーブルが要求されるため、絶縁体層の高発泡度化が望まれている。例えば特許文献１では、セルが微細でかつ均一で高発泡度の良好な外観を有する同軸ケーブルを得るために、熱溶融押出し可能なポリオレフィン系樹脂と成核剤としてフッ素系樹脂粉末とを含有する組成物を、発泡剤の存在下に発泡押出し成形する同軸ケーブルが記載されている。しかしながら、成核剤の改良のみでは高発泡度化させると、発泡絶縁体層に巨大空泡が形成され８０％以上の高発泡度（発泡倍率として５倍以上）を安定して確実に形成することが困難であった。また特許文献２には、誘電正接（ｔａｎδ）等の絶縁特性や発泡成型性に優れた、同軸ケーブルの絶縁層の形成などに好適な発泡成型用のポリマー組成物が開示されている。すなわち、ポリマー組成物のベースレジンとして、エチレン成分を０．５〜２０重量％含有するプロピレン・エチレン共重合体を用いることによって、前記の特性が得られるとしている。しかしながらこのようなポリマー組成物を用いても、安定して確実に高発泡度化させることは困難であった。これは前記ポリマー組成物が、破断時の溶融張力と溶融時の伸長性のバランスが十分ではないために、発泡時にセル壁の破れが生じるため、また発泡セルが十分成長しないためと思われる。さらに特許文献３には、溶融成型におけるポリプロピレンの伸びの低下問題を解決するために、ポリプロピレンとポリプロピレン／ポリエチレンのブロックコポリマーとポリプロピレン／エチレン・プロピレンゴムのブロックコポリマーとのいずれかの材料と、この材料よりもメルトインデックスが大きくかつ１０ｇ／１０分以下の高密度ポリエチレンとの混合物の発泡体からなる絶縁被覆を有する発泡絶縁電線が記載されている。しかしながら、前記の混合物を用いても破断時の溶融張力または溶融時の伸長性が十分でないために、安定して確実に高発泡度の発泡絶縁電線を得るには十分とは言えなかった。また発泡絶縁体として導体上に充実体からなる内層、その上にポリオレフィン系樹脂の発泡体層を形成し、さらに前記と同様の樹脂からなる充実体の外層を構成することによって発泡絶縁体の発泡度を高めようとする３層構造の同軸ケーブルが、特許文献４に開示されている。しかしながら、このような高発泡同軸ケーブルの製造方法においても、８０％以上の高発泡度化（５倍以上の高発泡倍率）を確実に安定して得るには問題があった。すなわち従来の発泡絶縁体層材料や外層材料では、発泡時に破断時の溶融張力や溶融時の伸長性のバランスが不適当なため巨大空泡が生じ、安定して高発泡の発泡絶縁体層を得ることは難しかった。そして、このような大きな空泡を有する発泡絶縁体層は、ケーブル外観を悪化する。
【特許文献１】特許第３２２７０９１号公報
【特許文献２】特許第２６６８１７４号公報
【特許文献３】特許第２６１８４６４号公報
【特許文献４】特許第２５０８１２８号公報
【発明の開示】
【発明が解決しようとする課題】
【０００３】
よって本発明が解決しようとする課題は、８０％以上の高発泡度の発泡絶縁体が確実に安定して形成されると共に、内部導体との密着性が良好であり、また発泡絶縁体の劣化（脆化）が生じない発泡同軸ケーブルを提供すること。さらにまた８０％以上の高発泡度の発泡絶縁体が確実に安定して形成され、内部導体との密着性が良好であると共に発泡絶縁体の劣化（脆化）が生じず、またケーブル外観にも優れた発泡同軸ケーブルを提供することにある。
【課題を解決するための手段】
【０００４】
前記解決しようとする課題は、請求項１に記載されるように、内部導体上にポリオレフィン系樹脂からなる内層、その上に、内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２での１９０℃におけるキャピラリーレオメータによる破断時の溶融張力が５．０ｇ以上であり、かつ１９０℃、２．１６ｋｇにおけるメルトマスフローレートが１．０ｇ／１０ｍｉｎ以上のポリプロピレン或いは前記ポリプロピレンとポリエチレンとの混合物からなる発泡絶縁体層が形成され、全体が発泡されている発泡同軸ケーブルとすることによって、解決される。
【０００５】
また請求項２に記載されるように、前記ポリオレフィン系樹脂がポリエチレンである請求項１に記載の発泡同軸ケーブルとすることによって、さらに請求項３に記載されるように、前記内層の厚さが、０．０１〜０．２０ｍｍである請求項１または２に記載の発泡同軸ケーブルとすることによって、解決される。
【０００６】
また請求項４に記載されるように、内部導体上にポリオレフィン系樹脂からなる内層、その上に、内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２での１９０℃におけるキャピラリーレオメータによる破断時の溶融張力が５．０ｇ以上であり、かつ１９０℃、２．１６ｋｇにおけるメルトマスフローレートが１．０ｇ／１０ｍｉｎ以上のポリプロピレン或いは前記ポリプロピレンとポリエチレンとの混合物からなる発泡絶縁体層、さらにその上に内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２で、１９０℃におけるキャピラリーレオメータによる破断時の溶融張力が６．０〜２０．０ｇであり、かつ１９０℃、２．１６ｋｇにおけるメルトマスフローレートが０．４ｇ／１０ｍｉｎ以上のポリオレフィン系樹脂が外層として設けられ、全体が発泡されている発泡同軸ケーブルとすることによって、解決される。
【０００７】
また請求項５に記載されるように、前記外層の厚さが、０．０３〜０．２０ｍｍである請求項４に記載の発泡同軸ケーブルとすることによって、さらに請求項６に記載されるように、前記外層を形成するポリオレフィン系樹脂が、ポリプロピレン、ポリエチレン、またはこれ等の混合物である請求項４または５に記載の発泡同軸ケーブルとすることによって、解決される。
【０００８】
そして、請求項７に記載されるように、前記発泡絶縁体を形成するポリプロピレン或いは前記ポリプロピレンとポリエチレンとの混合物は、ポリプロピレンの含有量が２０質量％以上、１００質量％未満の混合物である請求項４〜６のいずれかに記載の発泡同軸ケーブルとすることによって、解決される。
【０００９】
さらに請求項８に記載されるように、前記内層の厚さが、０．０１〜０．２０ｍｍである請求項４〜７のいずれかに記載の発泡同軸ケーブルとすることによって、また請求項９に記載されるように、前記内層を構成するポリオレフィン系樹脂が、ポリエチレンである請求項４〜８のいずれかに記載の発泡同軸ケーブルとすることによって、解決される。
【発明の効果】
【００１０】
以上の本発明は、内部導体上にポリオレフィン系樹脂からなる内層、その上に前述の特性のポリプロピレン或いは前記ポリプロピレンとポリエチレンとの混合物からなる発泡絶縁体層が形成され、全体が発泡されている２層構造の発泡同軸ケーブルとしたので、８０％以上の高発泡度で（発泡倍率が５倍以上）の発泡絶縁体を、内部導体上に確実に安定して形成されると共に内部導体との密着性が良好であり、また発泡絶縁体の劣化（脆化）が生じない、優れた発泡同軸ケーブルが得られる。このような発泡同軸ケーブルは、高周波帯域（１ＧＨｚ以上）での減衰量が少なく誘電特性に優れているので、例えば携帯電話用基地局に使用される高周波同軸ケーブルとして特に有用である。
【００１１】
また、前記内層を形成するポリオレフィン系樹脂がポリエチレンであることによって、さらに前記内層の厚さを０．０１〜０．２０ｍｍとすることによって、内部導体との密着性が良好であり、発泡絶縁体の劣化（脆化）が生じない、優れたものとすることができる。また導体直上で発泡が生じないため発泡絶縁体層の形状も安定し、発泡度を８０％以上（発泡倍率が５倍以上）に確実に安定して形成できる。
【００１２】
さらに、内部導体上にポリオレフィン系樹脂からなる内層、その上に特定のポリプロピレン或いは前記ポリプロピレンとポリエチレンとの混合物からなる発泡絶縁体層が形成され、さらにその上に特定のポリオレフィン系樹脂が外層として設けられ、全体の発泡度が８０％以上となるように発泡された３層構造の発泡同軸ケーブルとしたので、８０％以上の高発泡度で（発泡倍率が５倍以上）の発泡絶縁体が確実に安定して形成され、内部導体との密着性が良好であり、また発泡絶縁体の劣化（脆化）が生じずさらにケーブル外観にも優れた発泡同軸ケーブルとすることができる。このような発泡同軸ケーブルは、高周波帯域（１ＧＨｚ以上）での減衰量が少なく誘電特性に優れているので、例えば携帯電話用基地局に使用される高周波同軸ケーブルとして特に有用である。
【００１３】
また前記外層の厚さが、０．０３〜０．２０ｍｍである発泡同軸ケーブルとすることによって、発泡絶縁体層を発泡させた時に発泡ガスの抜けを十分に防止するので、発泡度を８０％以上（発泡倍率を５倍以上）に確実に安定して形成することができると共に、ケーブル外観をより優れたものにした発泡同軸ケーブルが得られる。さらに、前記外層を構成するポリオレフィン系樹脂として、ポリプロピレン、ポリエチレン、またはこれ等の混合物としたので、前述の特性に加えて、低コストで適度な引張特性、硬度等の機械的特性や電気特性が向上する。さらに、成型加工性にも優れているので製造上からも有利である。
【００１４】
さらにまた３層構造の発泡同軸ケーブルにおいても、前記発泡絶縁体層を形成する混合物を、前記ポリプロピレンの含有量が２０質量％以上、１００質量％未満の混合物とすることによって、前述の特性に加えて、混合物の混合割合を選択することによって、低温曲げ特性や耐衝撃性、曲げ白化特性を改善することができる。また、前記内層の厚さを０．０１〜０．２ｍｍの発泡同軸ケーブルとすることによって、前述の特性に加えて、成型加工性として長尺安定性に優れたものとすることができる。さらに前記内層を形成するポリオレフィン系樹脂がポリエチレンであることによって、内部導体との密着性が良好であると共に発泡絶縁体の劣化（脆化）が生じず、また導体直上で発泡が生じないため発泡絶縁体層の形状も安定し、発泡度を８０％以上（発泡倍率が５倍以上）に確実に安定して形成できる。さらにケーブル外観がより優れた発泡同軸ケーブルが得られる。そしてこのような発泡同軸ケーブルは、高周波帯域（１ＧＨｚ以上）での減衰量が少なく誘電特性に優れているので、例えば携帯電話用基地局に使用される高周波同軸ケーブルとして特に有用である。
【発明を実施するための最良の形態】
【００１５】
以下に本発明を詳細に説明する。請求項１に記載される発明は、内部導体上にポリオレフィン系樹脂からなる内層、その上に、内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２での１９０℃におけるキャピラリーレオメータによる破断時の溶融張力が５ｇ以上であり、かつ１９０℃、２．１６ｋｇにおけるメルトマスフローレート（以下ＭＦＲ）が１．０ｇ／１０ｍｉｎ以上のポリプロピレン（以下ＰＰ）或いは前記ポリプロピレン（ＰＰ）とポリエチレン（以下ＰＥ）との混合物（以下ＰＰ混合物）からなる発泡絶縁体層が形成され、全体が（内層および発泡絶縁体層）発泡されている発泡同軸ケーブルである。得られた発泡同軸ケーブルは、発泡絶縁体層を構成する材料の破断時の溶融張力および溶融時の伸長性のバランスが良いので、８０％以上の高発泡度（発泡倍率が５倍以上）が安定して確実に形成される。このため高周波帯域（１ＧＨｚ以上）での減衰量が少なく、高周波用の発泡同軸ケーブルとして有用である。例えば携帯電話用基地局に使用される高周波同軸ケーブル等である。
【００１６】
まず内層について説明する。このような内層を設けるのは、内部導体との密着性を向上させ、また発泡絶縁体の劣化（脆化）を防止すると共に、８０％以上の発泡度（５倍以上の発泡倍率）を有する発泡同軸ケーブルが確実に安定して得られるようにするためのもので、ポリオレフィン系樹脂が内部導体上に薄層として押出し被覆される。ポリオレフィン系樹脂としては、種々のポリプロピレン（以下ＰＰ）やポリエチレン（以下ＰＥ）が単独で或いは混合物として使用できるが、請求項２に記載されるように、ＰＥを用いるのが好ましい。ＰＥを用いることによって、内部導体との密着性をより向上させることができ、併せてより優れた発泡絶縁体の劣化（脆化）防止効果が得られるためである。さらには、発泡押出しラインにおける長尺安定性が優れたものとなる。すなわち、押出し成型並びに発泡作業を行なった場合に、８０％以上の発泡度（５倍以上の発泡倍率）を有する長尺の発泡同軸ケーブルが確実に安定して得られることになる。そしてこの内層は、通常、発泡絶縁体層或いは外層を形成させる前にタンデム押出しによって内部導体上に被覆形成される。当然、発泡絶縁体層との２層同時押出し、或いは発泡絶縁体層、外層との３層同時押出しによって行なうこともできる。
【００１７】
さらに請求項３に記載されるように、前記内層の厚さは０．０１〜０．２０ｍｍ程度とすることが好ましい。これは、厚さが薄いほど発泡絶縁体のソリッド部分を少なくすることができ発泡度をより高いものとすることが出るので好ましいが、余り薄いものは技術的に問題があるので０．０１ｍｍ程度とする。また厚くなりすぎると全体の発泡度が低下するため、０．２０ｍｍ程度までとするのが良い。そして用いるポリオレフィン系樹脂としては、具体的なＰＥとして、宇部丸善ポリエチレン社のＣ４６０、Ｚ４６３、Ｆ５２２Ｎや三井化学社のＨｉｚｅｘ５３０５Ｅ等が、またＰＰとしては、日本ポリプロ社のＦＢ３３１２等が使用される。さらにこれ等を混合物として用いる場合、ＰＥリッチな混合物とするのが良い。またＰＰを用いる場合には、その添加量に応じて銅害防止剤を配合するのが良い。
【００１８】
つぎに発泡絶縁体層を形成するＰＰについて説明する。ここで用いるＰＰは、内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２での１９０℃におけるキャピラリーレオメータによって測定した破断時の溶融張力が５．０ｇ以上であり、かつ１９０℃、２．１６ｋｇにおけるＭＦＲが１．０ｇ／１０ｍｉｎ以上のＰＰを用いるので、内部導体上の絶縁体の全体（内層と発泡絶縁体層と合計）が８０％以上の高発泡度（５倍以上の発泡倍率）の発泡同軸ケーブルが得られる。これは用いるＰＰ或いはＰＰ混合物が、発泡時において適切な破断時の溶融張力と溶融時の伸長性のバランスが良いため、形成されたセル壁が破れず大きな空泡となることがないと共に、発泡セルを十分に成長させることができるためである。このようなＰＰの具体例としては、日本ポリプロ社のＦＢ３３１２を挙げることができる。なお、前記ＰＰに混合するＰＥとしては、三井化学社のＨｉｚｅｘ１３００Ｊや宇部丸善ポリエチレン社のＣ１８０等が使用される。
【００１９】
より詳細には、ＰＰとして破断時の溶融張力が５．０ｇ以上であり、かつＭＦＲが１．０ｇ／１０ｍｉｎ以上に特定するのは、破断時の溶融張力を５．０ｇ以上とすることによって発泡させた際にセル壁が破れることがなく、またＭＦＲを１．０ｇ／１０ｍｉｎ以上とすることにより十分な溶融時の伸長性が得られることになり、発泡セルを十分に成長させることができるので、安定して確実に高発泡度（高発泡倍率）を得ることができることになる。なお、発泡絶縁体層の厚さは通常０．５〜１５ｍｍ程度とされる。また前記ＰＰは、密度が０．８８〜０．９２ｇ／ｃｍ３、ＭＦＲが０．３〜１５．０ｇ／１０ｍｉｎ（２３０℃、２．１６ｋｇにおける）のＰＰを使用することによって、前述の特性に加えて、低コストで適度な引張特性、硬度等の機械的特性や電気特性が向上する。またこのような樹脂を用いたことにより、成型加工性が優れたものとなりケーブルの製造上からも有利である。
【００２０】
そして前述の絶縁体（内層と発泡絶縁体層を合わせた全体として）は、各種発泡剤によって発泡させることができる。例えば、アゾジカルボンアミド、４，４′−オキシビス（ベンゼンスルホニルヒドラジン）、Ｎ，Ｎ′−ジニトロソペンタメチレンテトラミン等の化学発泡剤を予め発泡絶縁体層３用の材料中に添加しておくことや、窒素ガス、アルゴンガス、フロンガス、炭酸ガス等の不活性ガスを注入することによって行われる。化学発泡剤や不活性ガスは併用して使用しても良い。特に不活性ガスによる発泡の場合には、化学発泡剤によって発泡させた場合のように発泡残渣が誘電特性に悪影響を与えることがなく、また高い発泡度を確実に得ることができるので好ましい。また、発泡核剤を添加することが好ましい。例えば、タルク、クレイ、ボロンナイトライド（ＢＮ）、シリカ等の微粉末、さらにアゾジカルボンアミドやフッ素系樹脂の微粉末或いはフッ素系ゴムの微粉末である。その添加量は、通常ベース樹脂１００質量部に対して０．０５〜３．０質量部程度である。
【００２１】
さらに発泡絶縁体層２には、例えば３−（Ｎ−サリチロイル）アミノ−１，２，４−トリアゾール（商品名：ＣＤＡ−１）、２′，３−ビス［３−（３，５−ジ−ターシャリーブチル−４−ヒドロキシフェニル）プロピオニル］プロピオノヒドラジド（商品名：イルガノックスＭＤ１０２４）等の金属不活性剤、Ｎ，Ｎ′−ジ−２−ナフチル−ｐ−フェニレンジアミン（商品名：ノクラックWhite）のようなアミン系酸化防止剤、ペンタエリスリトールテトラキス［３−（３，５−ジ−ターシャリーブチル−４−ヒドロキシフェニル）プロピオネート］（商品名：イルガノックス１０１０）などのヒンダードフェノール系酸化防止剤や４，４′−チオビス（３−メチル−６−ターシャリーブチルフェノール）（商品名ノクラック３００）などのチオビスフェノール系酸化防止剤を添加することができる。
【００２２】
図１によって、２層構造の発泡同軸ケーブルの１例を説明する。この発泡同軸ケーブルは、銅線、銅合金線等からなる内部導体１と、その上に形成した内層２、その上に設けられる発泡絶縁体３からなる２層構造となっている。そして内部導体１としては、通常０．５〜２０ｍｍ程度の導体径の無酸素銅線や銀メッキ銅などのめっき銅線、銅合金線等が使用される。また内層２は、前述のようにその厚さを０．０１〜０．２０ｍｍの範囲とし、ＰＥを使用することによって、内部導体１との密着性をより向上させることができ、併せて発泡絶縁体の劣化防止効果が得られる。さらに、発泡押出しラインにおける長尺安定性も好ましいものとなる。そして、内層２上には発泡絶縁体層３が被覆形成され、不活性ガスや化学発泡剤によって８０％以上の高発泡度に発泡させることができる。これはこの発泡絶縁体層３として、特定の破断時の溶融張力とＭＦＲを有するＰＰ或いはＰＰ混合物を使用するためである。また符号４は外部導体で、通常銅などの薄板等によって形成される。通常、その外部にはプラスチック材料のシース（図示せず）等が設けられる。なお、外部導体４を図面のようにコルゲート構造とするのは、可とう性を向上できるので好ましい。この発泡同軸ケーブルは、高周波帯域（１ＧＨｚ以上）での減衰量が少なく、例えば携帯電話用基地局に使用される高周波同軸ケーブルとして特に有用である。
【００２３】
また、前述した内層を設けた発泡同軸ケーブルにおいて、発泡絶縁体層上に外層を形成したより好ましい発泡同軸ケーブルについて説明する。すなわち請求項４に記載されるように、内部導体上にポリオレフィン系樹脂からなる内層、その上に、内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２での１９０℃におけるキャピラリーレオメータによる破断時の溶融張力が５．０ｇ以上であり、かつ１９０℃、２．１６ｋｇにおけるＭＦＲが１．０ｇ／１０ｍｉｎ以上のＰＰ或いは前記ＰＰとＰＥとの混合物からなる発泡絶縁体層、さらにその上に内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２で、１９０℃におけるキャピラリーレオメータによる破断時の溶融張力が６．０〜２０．０ｇであり、かつ１９０℃、２．１６ｋｇにおけるＭＦＲが０．４ｇ／１０ｍｉｎ以上のポリオレフィン系樹脂が外層として設けられ、全体が発泡されている発泡同軸ケーブルである。このような構成の発泡同軸ケーブルとすることによって、８０％以上の高発泡度で（発泡倍率が５倍以上）の発泡絶縁体が確実に安定して形成され、内部導体との密着性が良好であり、また発泡絶縁体の劣化（脆化）が生じないと共に、ケーブル外観にも優れた発泡同軸ケーブルとすることができる。このような発泡同軸ケーブルは、高周波帯域（１ＧＨｚ以上）での減衰量が少なく誘電特性に優れているので、例えば携帯電話用基地局に使用される高周波同軸ケーブルとして特に好ましいものである。なお、発泡絶縁体層に用いる前記ＰＰは、密度が０．８８〜０．９２ｇ／ｃｍ３、ＭＦＲが０．３〜１５．０ｇ／１０ｍｉｎ（２３０℃、２．１６ｋｇにおける）のＰＰを使用することによって、前述の特性に加えて、低コストで適度な引張特性、硬度等の機械的特性や電気特性が向上する。またこのような樹脂を用いたことにより、成型加工性が優れたものとなりケーブルの製造上からも有利である。
【００２４】
すなわち、内部導体上にポリオレフィン系樹脂からなる内層と、ＰＰ或いはＰＰ混合物からなる発泡絶縁体層が形成され、さらに発泡絶縁体層上には内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２で、１９０℃におけるキャピラリーレオメータによる破断時の溶融張力が６．０〜２０．０ｇであり、かつ１９０℃、２．１６ｋｇにおけるＭＦＲが０．４ｇ／１０ｍｉｎ以上のポリオレフィン系樹脂の外層が設けられ、全体が発泡されている発泡同軸ケーブルとするものである。このような発泡同軸ケーブルは、内部導体上の絶縁体（発泡絶縁体層と外層との全体として）が８０％以上の高発泡度（発泡倍率が５倍以上）を確実に安定して形成されると共に内部導体との密着性に優れ、また発泡絶縁体の劣化（脆化）防止効果に優れている。さらに外層を発泡絶縁体層上に設けたので、ケーブル外観がより優れた発泡同軸ケーブルを得ることができる。
【００２５】
すなわち外層として、内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２で、１９０℃におけるキャピラリーレオメータによる破断時の溶融張力が６〜２０ｇであり、かつ１９０℃、２．１６ｋｇにおけるＭＦＲが０．４ｇ／１０ｍｉｎ以上のポリオレフィン系樹脂を用いるのは、発泡絶縁体層を発泡させた時の発泡ガスの抜けを十分に防止し、８０％以上の発泡度（５倍以上の発泡倍率）を確実に得ると共にケーブル外観を良好なものとするためである。すなわち、外層となるポリオレフィン系樹脂の破断時の溶融張力が６．０ｇ未満であると、破断時の溶融張力が足りないために、ガス抜けが生じたり巨大空泡が生じてしまうため、８０％以上の高発泡度（５倍以上の発泡倍率）とならず、また破断時の溶融張力が２０．０ｇを超えると破断時の溶融張力が大きすぎるために膨らみ難くなるためである。さらにＭＦＲも０．４ｇ／１０ｍｉｎ以上でないと、ポリオレフィン系樹脂の溶融時の伸長性が足りないために、８０％以上の発泡度（５倍以上の発泡倍率）が安定して確実に得られなくなる。このような特性のポリオレフィン系樹脂の具体例としては、宇部丸善ポリエチレン社のＲ３００、Ｂ１２８、Ｚ４６３等のＰＥが、また日本ポリプロ社のＰＰであるＦＢ３３１２が挙げられる。
【００２６】
また前記外層は、請求項６に記載されるように、前記外層の厚さを０．０３〜０．２０ｍｍとするのが好ましい。すなわち、外層２の厚さが０．０３ｍｍ未満であると、発泡絶縁体層を発泡させた時の発泡ガス抜けを十分に防止することができず、８０％以上の高発泡度（５倍以上の発泡倍率）を有する発泡同軸ケーブルを安定して確実に得られず、また０．２０ｍｍを超えると、厚すぎるために膨らみ難くなると共に発泡絶縁体全体の発泡度が小さくなるために、８０％以上の発泡度（５倍以上の発泡倍率）が得られなくなる。好ましくは、０．０５〜０．１０ｍｍ程度が良い。このように外層として、前述の破断時の溶融張力およびＭＦＲを有するポリオレフィン系樹脂を用いることによって、発泡絶縁体層を発泡させた時の発泡ガスの抜けを十分に防止して、８０％以上の発泡度（５倍以上の発泡倍率）が得られると共に、ケーブル外観の優れた発泡同軸ケーブルが得られるようになる。そして発泡絶縁体層２と外層３は、同時押出しによって形成するのが発泡ガスを逃がさないので好ましい。このようにして得られた発泡同軸ケーブルの減衰量は、２０Ｄサイズにおいて６２ｄＢ／ｋｍ以下とすることができる。さらに、その上に設けられる外部導体４をコルゲート構造とすることによって、発泡同軸ケーブルに必要な可とう性を持たせることができる。
【００２７】
さらに請求項６に記載されるように、前記外層を形成するポリオレフィン系樹脂が、ポリプロピレン、ポリエチレン、またはこれ等の混合物としたことによって、８０％以上の発泡度（発泡倍率が５倍以上）が確実に安定して得られると共に外観にも優れ、さらに低コストで適度な機械的特性と電気特性を有し、成型加工性にも優れた発泡同軸ケーブルが得られるので、好ましい。具体的には、汎用樹脂であるＰＰやＰＥを用いるためにコスト的に好ましく、また、適度な引張特性、硬度等の機械的特性や電気特性も好ましいものとなる。さらに前記樹脂は、押出成型がし易い等成型加工性にも優れているので、製造上からも有利である。このようにして得られた発泡同軸ケーブルも、減衰量が２０Ｄサイズにおいて６２ｄＢ／ｋｍ以下のものである。
【００２８】
また３層構造の発泡同軸ケーブルにおいても、発泡絶縁体層として請求項７に記載されるように、前記ＰＰの含有量が２０質量％以上、１００質量％未満であるＰＰ混合物とすることによって、前述した特性に加えて、低温曲げ特性、耐衝撃性や曲げ白化特性を付与することができる。すなわち、ＰＥの添加量を多くすればよりその効果が得られるが、ＰＰの含有量が２０質量％未満となると、破断時の溶融張力やＭＦＲが前記範囲とならず、安定して確実に高発泡度の発泡絶縁体層が得られなくなるためである。例えば、宇部丸善ポリエチレン社のＲ３００、Ｂ１２８、Ｚ４６３等のＰＥを用いることによって、柔軟性等の特性が向上し、また、三井化学社のＰＰであるＢ１０１ＷＡＴや日本ポリプロ社のＦＢ３３１２等を用いることによって、耐つぶれ性（ＪＩＳＫ−６７６７の圧縮硬さ試験等による）を向上させることができる。またこれ等の混合物を用いた場合には、その組合せにより低温曲げ特性、耐衝撃性や曲げ白化特性等を付与することができる。
【００２９】
さらに３層構造の発泡同軸ケーブルは、内層を請求項８に記載されるように、前記内層の厚さが０．０１〜０．２０ｍｍとするのが良い。これは、厚さが薄いほど発泡絶縁体のソリッド部分を少なくすることができ発泡度（発泡倍率）をより高いものとすることができるので好ましいが、余り薄いものは技術的に問題があるので０．０１ｍｍ程度とする。また厚くなりすぎると全体の発泡度が低下するため、０．２０ｍｍ程度までとするのが良い。すなわち、このような範囲とすることによって、押出し成型並びに発泡作業を連続して安定して行なっても、８０％以上の発泡度（５倍以上の発泡倍率）を有する発泡同軸ケーブルが確実に安定して得られることになる。
【００３０】
またポリオレフィン系樹脂としては、種々のポリプロピレン（以下ＰＰ）やポリエチレン（以下ＰＥ）が単独で或いは混合物として使用できるが、請求項９に記載されるように、ＰＥを用いるのが好ましい。ＰＥを用いることによって、内部導体との密着性をより向上させることができ、併せて発泡絶縁体の劣化（脆化）防止効果が得られるためである。さらには、発泡押出しラインにおける長尺安定性が優れたものとなる。すなわち、押出し成型並びに発泡作業を行なった場合に、８０％以上の発泡度（５倍以上の発泡倍率）を有する長尺の発泡同軸ケーブルが確実に安定して得られる。そしてこの内層は、通常、発泡絶縁体層或いは外層を形成させる前にタンデム押出しによって内部導体上に被覆形成される。さらに発泡絶縁体層との２層同時押出し、或いは発泡絶縁体層、外層との３層同時押出しによって行なうこともできる。このように構成された発泡同軸ケーブルは、内部導体上の絶縁体（発泡絶縁体層と外層との全体として）が８０％以上の高発泡度（発泡倍率が５倍以上）を確実に安定して形成されると共に内部導体との密着性に優れ、また発泡絶縁体の劣化（脆化）が生じず、さらに外層を発泡絶縁体層上に設けたので、ケーブル外観がより優れた発泡同軸ケーブルを得ることができる。
【００３１】
そして、このような３層構造の発泡同軸ケーブルの場合も、前述の内層を形成した２層構造の発泡同軸ケーブルと同様に、絶縁体層（内層、発泡絶縁体層および外層の全体として）を各種発泡剤によって発泡させることができる。例えば、アゾジカルボンアミド、４，４′−オキシビス（ベンゼンスルホニルヒドラジン）、Ｎ，Ｎ′−ジニトロソペンタメチレンテトラミン等の化学発泡剤を予め発泡絶縁体層３用の材料中に添加しておくことや、窒素ガス、アルゴンガス、フロンガス、炭酸ガス等の不活性ガスを注入することによって行われる。化学発泡剤や不活性ガスは併用して使用しても良い。特に不活性ガスによる発泡の場合には、化学発泡剤によって発泡させた場合のように発泡残渣が誘電特性に悪影響を与えることがなく、また高い発泡度を確実に得ることができるので好ましい。また、発泡核剤を添加することが好ましい。例えば、タルク、クレイ、ボロンナイトライド（ＢＮ）、シリカ等の微粉末、さらにアゾジカルボンアミドやフッ素系樹脂の微粉末或いはフッ素系ゴムの微粉末である。その添加量は、通常ベース樹脂１００質量部に対して０．０５〜３．０質量部程度である。また、前記発泡絶縁体層や外層を構成する材料には、例えばＮ，Ｎ′−ジ−２−ナフチル−ｐ−フェニレンジアミンのようなアミン系酸化防止剤、ペンタエリスリトールテトラキス［３−（３，５−ジ−ターシャリーブチル−４−ヒドロキシフェニル）プロピオネート］などのヒンダードフェノール系酸化防止剤や４，４′−チオビス（３−メチル−６−ターシャリーブチルフェノール）などのチオビスフェノール系酸化防止剤を添加することができる。
【００３２】
そして前述の発泡絶縁体層と外層は、同時押出しによって内部導体上に形成することにより、安定して確実に８０％以上の発泡度（５倍以上の発泡倍率）の発泡絶縁体を形成できる。例えば、二段押出機の第２押出機から発泡絶縁体層を形成する材料を第１押出機に供給し、第１押出機の途中から窒素ガスを注入して溶融混合し、第２押出機において温度調整を行った後、内部導体上に発泡絶縁体層を押出しすると同時に、第２押出機のクロスヘッド内に入れ込んだ第３押出機から外層を形成する材料を前記発泡絶縁体層上に被覆し、この状態で発泡させて発泡同軸ケーブルを作製する。このように、発泡絶縁体層と外層を同時押出しすると共に発泡させることによって、８０％以上の高発泡度（５倍以上の発泡倍率）の発泡同軸ケーブルを確実に形成することができる。また外層を設けたことによって、外観性もより良好な発泡同軸ケーブルである。このようにして得られた発泡同軸ケーブルは、例えば２０Ｄサイズにおいて減衰量を６２ｄＢ／ｋｍ以下とすることができる。なお内層は、前記発泡絶縁体層と外層を同時押出しによって被覆形成する前に、タンデム方式で内部導体上に被覆形成される。
【００３３】
図２によって、３層構造の発泡同軸ケーブルの１例を説明する。この発泡同軸ケーブルは、銅線、銅合金線等からなる内部導体１と、その上に形成した内層２および発泡絶縁体３、さらにその上に設けられた外層５からなる３層構造となっている。内部導体１としては、通常０．５〜２０ｍｍ程度の導体径の無酸素銅線や銀メッキ銅などのめっき銅線、銅合金線等が使用される。また内層２は前述のように、その厚さを０．０１〜０．２０ｍｍの範囲でＰＥを使用することによって、内部導体１との密着性をより向上させることができ、また併せて発泡絶縁体の劣化（脆化）防止効果が得られる。さらには、発泡押出しラインにおける長尺安定性も好ましいものとなる。そして内層２上には発泡絶縁体層３が被覆形成され、不活性ガスや化学発泡剤によって８０％以上の高発泡度に発泡させることができる。これはこの発泡絶縁体層３として、特定の破断時の溶融張力とＭＦＲを有する材料を用いているためである。また外層５は、発泡絶縁体層３を発泡させた時にガスを抑え込み高発泡度とするためと、ケーブル外観をより良好にするために、破断時の溶融張力が６〜２０ｇでかつ１９０℃、２．１６ｋｇにおけるＭＦＲが０．４ｇ／１０ｍｉｎ以上のポリオレフィン系樹脂を、好ましくは厚さ０．０３〜０．２０ｍｍ程度設けられる。また発泡絶縁体層３と外層５は、前述したように同時押出しによって形成するのが良い。さらに符号４は外部導体で、通常銅などの薄板等によって形成される。通常、その外部にはプラスチック材料のシース（図示せず）等が設けられる。なお、この外部導体４を図面のようにコルゲート構造とするのは、可とう性を向上できるので好ましい。このような構造の発泡同軸ケーブルは、８０％以上の高発泡度で（発泡倍率が５倍以上）の発泡絶縁体が確実に安定して形成され、また内部導体との密着性が良好で、発泡絶縁体の劣化（脆化）が生じないと共に、ケーブル外観にも優れた発泡同軸ケーブルである。そしてまた、高周波帯域（１ＧＨｚ以上）での減衰量が少ないので、例えば携帯電話用基地局に使用される高周波同軸ケーブルとして特に有用である。
【実施例】
【００３４】
表１に記載する実施例および比較例によって、内層および発泡絶縁体層からなる２層構造の発泡同軸ケーブルの効果を示す。内層材料として、表１に示した各種ＰＥを９ｍｍΦの銅内部導体上に単軸押出し機を用いて各厚さに押出し被覆し、ついで、表１に示した各種特性のＰＥ或いはＰＰのペレット材料と発泡核剤として富士タルク社のタルク微分粉末であるＬＭＳ−３００をドライブレンドした材料を、二段押出機の第１押出機の温度を２３０℃に、第２押出機を１７０〜２３０℃に温度調整した第１押出機に供給し、第１押出機の途中から窒素ガスを注入して溶融混合し第２押出機において温度調整を行った後、前記内層を形成した内部導体上に発泡絶縁体層を形成するように被覆した。この状態で発泡絶縁体層を発泡させて、外径が２２ｍｍの発泡同軸ケーブルを作製した。
なお、内層材料としてＰＰ或いはＰＰ混合物を用いた場合には、内部導体の銅との接触による劣化が促進される特性があるため、ＰＰの添加量に応じて必要量の銅害防止剤（チバスペシャリティケミカルズ社のイルガノックスＭＤ１０２４）を内層材料に添加した試料を用意した。（実施例１２、１３）
【００３５】
これらの発泡同軸ケーブルについて、発泡絶縁体層（内層および発泡絶縁体層を合わせた全体として）の発泡度（％）を[（ベース樹脂の比重−発泡後の比重）／（ベース樹脂の比重）]×１００として計算した。発泡度が８０％以上のものを合格とした。さらに併せて、最大発泡倍率を［（１／１００−発泡度）×１００］で求めて何倍かで示した。５倍以上を好ましいものとした。また、シュリンクバックを導体密着性の目安として調べた。すなわち、発泡同軸ケーブルを１ｍ長に切断した時に、シュリンクバックが０ｍｍであったものは○印で、また実用上は問題がないが１ｍｍ未満のシュリンクバックが見られた場合は△印で、シュリンクバックが１ｍｍ以上あり、使用上問題がある場合を不合格として、×印で記載した。さらに、熱老化特性を調べて発泡絶縁体の劣化の状態を調べた。すなわち、発泡同軸ケーブルを１００℃の恒温槽に１年間投入し、脆化並びにゲル化を目視で調べた。脆化並びにゲル化が見られないものを合格として○印で、脆化並びにゲル化が見られるものを不合格として×印で記載した。さらに、ネットワークアナライザーを用いて、２．２ＧＨｚにおける２０Ｄサイズの発泡同軸ケーブルの減衰量を測定した。減衰量が６２ｄB／ｋｍ以下を合格とした。また、前記ＰＰの破断時の溶融張力（Φ２．０９５ｍｍ×８．０３ｍｍのキャピラリーを用い、ピストンスピードが１０ｍｍ／ｍｉｎ、炉体径が９．５５ｍｍ、引取加速度が４００ｍ／ｍｉｎ２での１９０℃におけるキャピラリーレオメータによって測定。）およびＭＦＲ（１９０℃、２．１６ｋｇ）の値並びに内層材料の比重およびＭＦＲ（１９０℃、２．１５ｋｇ）の値を記載した。結果を表１に示した。
【００３６】
【表１】
2006252820.tif 000003
【００３７】
表１から明らかなとおり、実施例１〜１３として記載される内部導体上にポリオレフィン系樹脂からなる内層、その上に、内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２での１９０℃におけるキャピラリーレオメータによる破断時の溶融張力が５ｇ以上であり、かつ１９０℃、２．１６ｋｇにおけるＭＦＲが１．０ｇ／１０ｍｉｎ以上のＰＰ或いは前記ＰＰとＰＥとの混合物からなる発泡絶縁体層が形成され、全体が発泡されている本発明の発泡同軸ケーブルは、発泡度が８０％以上の高発泡度（発泡倍率が５．０倍以上）であり、シュリンクバックがなく、熱老化特性を満足するものである。また減衰量も６１ｄＢ／ｋｍ以下と優れたものであることが判る。
【００３８】
すなわち実施例１〜４に記載するように、内層として、各種ＰＥを厚さ０．０５ｍｍ施し、発泡絶縁体層として、破断時の溶融張力が５．０ｇ以上で、ＭＦＲが１．０ｇ／１０ｍｉｎ以上のＰＰを用いたものは、発泡度が８９％（発泡倍率が９．１倍）、シュリンクバックも殆ど生じることがなく、熱老化特性も満足するものであった。さらに減衰量も５６ｄＢ／ｋｍと優れていた。また実施例５に示すように、内層としてＰＥを厚さ０．０１０ｍｍ施し、発泡絶縁体として破断時の溶融張力が１０．０ｇで、ＭＦＲが２．０ｇ／１０ｍｉｎのＰＰ（ＦＢ３３１２）を用いた発泡同軸ケーブルは、発泡度が８９％（発泡倍率が９．１倍）、シュリンクバックがなく、熱老化特性も満足するものであった。さらに減衰量も５６ｄＢ／ｋｍと優れていた。さらに実施例６に示すように、内層としてＰＥの厚さが０．２０ｍｍ、発泡絶縁体として破断時の溶融張力が１０．０ｇで、ＭＦＲが２．０ｇ／１０ｍｉｎのＰＰ（ＦＢ３３１２）を用いた発泡同軸ケーブルは、発泡度が８３％（発泡倍率が５．９倍）、シュリンクバックがなく、熱老化特性も満足するものであった。さらに減衰量も６０ｄＢ／ｋｍであった。また実施例７〜１１に示すように、内層のＰＥの厚さを０．０５ｍｍとし、発泡絶縁体層としてＰＰとＰＥの混合物を用いた場合も、破断時の溶融張力が５．０〜１２．０ｇ、ＭＦＲが１．０〜８．０ｇ／１０ｍｉｎの特性のＰＰが２０〜９９質量％の範囲において、発泡度が８２％以上（発泡倍率が５．６倍以上）、シュリンクバックも殆ど生じることがなく、熱老化特性も満足するものであった。さらに減衰量も６１ｄＢ／ｋｍ以下と優れたものであった。
また実施例１２に示すように、銅害防止剤を０．０５質量％含有させたＰＰ混合物の内層を厚さ０．０５ｍｍ設け、その上に発泡絶縁体層として破断時の溶融張力が１０．０ｇ、ＭＦＲが２．０ｇ／１０ｍｉｎのＰＰを用いた発泡同軸ケーブルも、発泡度が８９％以上（発泡倍率が９．１倍）、シュリンクバックも殆ど生じることがなく、熱老化特性も満足するものであった。さらに減衰量も５６ｄＢ／ｋｍと優れたものであった。
さらに実施例１３に示すように、銅害防止剤を０．１０質量％含有させたＰＰの内層を厚さ０．０５ｍｍ設け、その上に発泡絶縁体層として破断時の溶融張力が１０．０ｇ、ＭＦＲが２．０ｇ／１０ｍｉｎのＰＰを用いた発泡同軸ケーブルも、発泡度が８９％以上（発泡倍率が９．１倍）、シュリンクバックも殆ど生じることがなく、熱老化特性も満足するものであった。さらに減衰量も５７ｄＢ／ｋｍと優れたものであった。
【００３９】
これに対して、比較例１〜３に示す発泡同軸ケーブルは、発泡度（および発泡倍率）、シュリンクバック、熱老化特性および減衰量のいずれかが不合格であった。すなわち比較例１のように、内層の厚さが０．００５ｍｍと薄い場合は、熱老化特性が満足されなかった。また比較例２のように、内層が０．３０ｍｍと厚い場合には、発泡度が７６％と低く（発泡倍率も４．２倍）、減衰量も６６ｄＢ／ｋｍと大きかった。さらに比較例３のように、内層を設けない発泡同軸ケーブルは、シュリンクバックを生じ、熱老化特性が満足されなかった。
【００４０】
つぎに、表２に記載する実施例および比較例によって、内層、発泡絶縁体層および外層からなる３層構造の発泡同軸ケーブルの効果を示す。表２に示した各種ＰＥからなる内層を９ｍｍΦの銅内部導体上に単軸押出し機を用いて各種厚さに押出し被覆し、ついで、二段押出機の第２押出機から発泡絶縁体層を形成するペレット材料として、表２に示した発泡絶縁体層用の樹脂ペレット材料と発泡核剤として富士タルク社のタルク微分粉末（ＬＭＳ−３００）をドライブレンドし、これを２３０℃に調整した第１押出機に供給し、第１押出機の途中から窒素ガスを注入して溶融混合し、第２押出機で１７０℃程度に温度調整した後、前記内層を施した内部導体上に押出しすると同時に、第２押出機のクロスヘッド内に組み込み１４０〜２００℃に調整した第３押出機から、外層を形成するペレット材料を前記発泡絶縁体層上に被覆し、この状態で発泡させて３層構造の発泡同軸ケーブルを作製した。
なお、内層材料としてＰＰ或いはＰＰ混合物を用いた場合には、内部導体の銅との接触による劣化が促進される特性があるため、ＰＰの添加量に応じて必要量の銅害防止剤（チバスペシャリティケミカルズ社のイルガノックスＭＤ１０２４）を内層材料に添加した試料を用意した。（実施例３０、３１）
表２に３層構造の発泡同軸ケーブルの構成を示した。
【００４１】
【表２】
2006252820.tif 000004
【００４２】
これらの発泡同軸ケーブルについて、発泡絶縁体層（内層、発泡絶縁体層および外層を合わせた全体として）の発泡度（％）を[（ベース樹脂の比重−発泡後のベース樹脂の比重）／（ベース樹脂の比重）]×１００として計算した。発泡度が８０％以上のものを合格とした。さらに併せて、最大発泡倍率を［（１／１００−発泡度）×１００］で求めて何倍かで示した。５倍以上を好ましいものとした。また、シュリンクバックを導体密着性の目安として調べた。すなわち、発泡同軸ケーブルを１ｍ長に切断した時に、シュリンクバックが０ｍｍであったものは○印で、また実用上は問題がないが１ｍｍ未満のシュリンクバックが見られた場合は△印で、シュリンクバックが１ｍｍ以上あり、使用上問題がある場合を不合格として、×印で記載した。さらに、熱老化特性を調べて発泡絶縁体の劣化の状態を調べた。すなわち、発泡同軸ケーブルを１００℃の恒温槽に１年間投入し、脆化並びにゲル化を目視で調べた。脆化並びにゲル化が見られないものを合格として○印で、脆化並びにゲル化が見られるものを不合格として×印で記載した。またケーブル外観については、ケーブル表面に凹凸がなく滑らかなものを◎印で、やや凹凸が見られるが実用上問題がないものを○印で、使用可能ではあるが凹凸が見られ、外観性としては多少難があるものを△印で、凹凸が明確に存在しており使用できないものを×印で示した。併せて、外観性の指標となるＶＳＷＲ（Ｖｏｌｔａｇｅ  ｓｔａｎｄｉｎｇ  ｗａｖｅ  ｒａｔｉｏ）をネットワークアナライザーによって測定した。１．２０未満が好ましいものである。さらにネットワークアナライザーを用いて、２．２ＧＨｚにおける２０Ｄサイズの発泡同軸ケーブルの減衰量（ｄB／ｋｍ）を測定した。６２ｄB／ｋｍ以下を合格とした。なお、発泡絶縁体層並びに外層を構成する樹脂について、破断時の溶融張力（ｇ）および１９０℃、２．１６ｋｇのＭＦＲ（ｇ／１０ｍｉｎ）値、並びに内層材料の比重およびＭＦＲ（１９０℃、２．１５ｋｇ）値を記載した。結果を表３に記載した。
【００４３】
【表３】
2006252820.tif 000005
【００４４】
表３に記載した実施例１４〜３１から明らかなとおり、内部導体上にポリオレフィン系樹脂からなる内層、その上に、内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２での１９０℃におけるキャピラリーレオメータによる破断時の溶融張力が５．０ｇ以上であり、かつ１９０℃、２．１６ｋｇにおけるＭＦＲが１．０ｇ／１０ｍｉｎ以上のＰＰ或いは前記ＰＰとＰＥとの混合物からなる発泡絶縁体層、さらにその上に内径２．０９５ｍｍ、長さ８．０３ｍｍのキャピラリーを用い、ピストンスピードが１０ｍｍ／ｍｉｎ、炉体径が９．５５ｍｍ、引取加速度が４００ｍ／ｍｉｎ２で、１９０℃におけるキャピラリーレオメータによる破断時の溶融張力が６．０〜２０．０ｇであり、かつ１９０℃、２．１６ｋｇにおけるＭＦＲが０．４ｇ／１０ｍｉｎ以上のポリオレフィン系樹脂が外層として設けられ、全体が発泡されている本発明の発泡同軸ケーブルは、発泡度が８０％以上の高発泡度（発泡倍率が５．０倍以上）であり、シュリンクバックがなく、熱老化特性を満足するものである。また、ケーブル外観およびＶＳＷＲも優れており、減衰量も６０ｄＢ／ｋｍ以下と優れたものであることが判る。
【００４５】
すなわち実施例１４〜１７に示すように、内層として各種ＰＥを厚さ０．０５ｍｍに施し、発泡絶縁体層として破断時の溶融張力が１０．０ｇで、ＭＦＲが２．０ｇ／１０ｍｉｎのＰＰを用い、また外層として破断時の溶融張力が１０．０ｇで、ＭＦＲが１．０ｇ／１０ｍｉｎのＰＥを、厚さ０．１０ｍｍ施した発泡同軸ケーブルは、発泡度が９０％（発泡倍率が１０．０倍）、シュリンクバックがなく、熱老化特性も満足するものである。またケーブル表面には殆ど凹凸が見られず、ＶＳＷＲも１．０８とケーブル外観に優れたものである。さらに、減衰量が５５ｄＢ／ｋｍと好ましいものであった。また実施例１８に示すように、ＰＥ内層の厚さを０．０１ｍｍとし、発泡絶縁体層として破断時の溶融張力が１０．０ｇ、ＭＦＲが２．０ｇ／１０ｍｉｎのＰＰを設け、外層として破断時の溶融張力が１０．０ｇで、ＭＦＲが１．０ｇ／１０ｍｉｎのＰＥを０．１０ｍｍ厚さに施した発泡同軸ケーブルは、発泡度が９０％（発泡倍率が１０．０倍）、シュリンクバックがなく、熱老化特性も満足するものである。またケーブル表面には凹凸が見られずＶＳＷＲも１．０８とケーブル外観に優れ、減衰量も５５ｄＢ／ｋｍと優れたものである。さらに実施例１９に示すように、ＰＥ内層の厚さを０．２０ｍｍとし、発泡絶縁体層として破断時の溶融張力が１０．０ｇ、ＭＦＲが２．０ｇ／１０ｍｉｎのＰＰ、および外層として破断時の溶融張力が１０．０ｇで、ＭＦＲが１．０ｇ／１０ｍｉｎのＰＥを、厚さ０．１０ｍｍ施した発泡同軸ケーブルは、発泡度が８４％（発泡倍率が６．３倍）、シュリンクバックがなく、熱老化特性も満足するものである。またケーブル表面には凹凸が見られず、ＶＳＷＲも１．０８とケーブル外観に優れ、減衰量も５９ｄＢ／ｋｍと優れていた。
【００４６】
また実施例２０〜２４に示すように、内層のＰＥの厚さが０．０５ｍｍ、発泡絶縁体層としてＰＰとＰＥの混合物を用い、破断時の溶融張力が５．０〜１２．０ｇで、ＭＦＲが１．０〜８．０ｇ／１０ｍｉｎのＰＰの含有量を２０〜９９質量％の範囲とし、外層として破断時の溶融張力が１０．０ｇで、ＭＦＲが１．０ｇ／１０ｍｉｎのＰＥを０．１０ｍｍ厚さに施した発泡同軸ケーブルは、発泡度が８３％以上（発泡倍率が５．９倍以上）、シュリンクバックがなく、熱老化特性を満足するものである。また、ケーブル表面には凹凸が見られず、ＶＳＷＲも１．１０以下とケーブル外観に優れ、減衰量も６０ｄＢ／ｋｍ以下であった。さらに実施例２５に示すように、ＰＥ内層の厚さを０．０１ｍｍ、発泡絶縁体層として破断時の溶融張力が１０．０ｇで、ＭＦＲが２．０ｇ／１０ｍｉｎのＰＰを用い、外層として破断時の溶融張力が７．０ｇで、ＭＦＲが３．０ｇ／１０ｍｉｎのＰＥを０．０５ｍｍ厚さ施した発泡同軸ケーブルは、発泡度が９０％（発泡倍率が１０．０倍）、シュリンクバックがなく、熱老化特性も満足するものである。またケーブル表面には殆ど凹凸が見られず、ＶＳＷＲも１．１３とケーブル外観が良好で、減衰量も５５ｄＢ／ｋｍと優れていた。また実施例２６に示すように、ＰＥ内層の厚さを０．０５ｍｍ、発泡絶縁体層として破断時の溶融張力が１０．０ｇで、ＭＦＲが２．０ｇ／１０ｍｉｎのＰＰ、および外層として破断時の溶融張力が９．０ｇで、ＭＦＲが２．０ｇ／１０ｍｉｎのＰＥを０．１０ｍｍ施した発泡同軸ケーブルは、発泡度が９０％（発泡倍率が１０．０倍）、シュリンクバックがなく、熱老化特性も満足するものである。またケーブル表面には凹凸が見られず、ＶＳＷＲも１．１０とケーブル外観に優れ、減衰量も５５ｄＢ／ｋｍと優れていた。さらにまた実施例２７〜２９に示すように、内層のＰＥの厚さが０．０５ｍｍ、発泡絶縁体層として破断時の溶融張力が１０．０ｇで、ＭＦＲが２．０ｇ／１０ｍｉｎのＰＰ、さらに外層として破断時の溶融張力が１０．０ｇで、ＭＦＲが１．０ｇ／１０ｍｉｎのＰＥを０．０３〜０．２０ｍｍ厚さの範囲で変えて施した発泡同軸ケーブルは、発泡度が８６％以上（発泡倍率が７．１倍以上）、シュリンクバックがなく、熱老化特性も満足するものである。また、ケーブル表面には殆ど凹凸が見られず、ＶＳＷＲも１．１１以下とケーブル外観も良好であり、減衰量も５９ｄＢ／ｋｍ以下であった。
また実施例３０に示すように、銅害防止剤を０．０５質量％含有するＰＰ混合物の内層を厚さ０．０５ｍｍ設け、その上に発泡絶縁体層として破断時の溶融張力が１０．０ｇ、ＭＦＲが２．０ｇ／１０ｍｉｎのＰＰを用い、さらにその上に溶融張力が１０．０ｇで、ＭＦＲが１．０ｇ／１０ｍｉｎのＰＥを０．１０ｍｍ厚さ施した発泡同軸ケーブルは、発泡度が９０％以上（発泡倍率が１０．０倍）、シュリンクバックがなく、熱老化特性も満足するものである。また、ケーブル表面には殆ど凹凸が見られず、ＶＳＷＲも１．０８とケーブル外観も良好であり、減衰量も５５ｄＢ／ｋｍと優れていた。
また実施例３１に示すように、銅害防止剤を０．１０質量％含有するＰＰの内層を厚さ０．０５ｍｍ設け、その上に発泡絶縁体層として破断時の溶融張力が１０．０ｇ、ＭＦＲが２．０ｇ／１０ｍｉｎのＰＰを用い、さらにその上に溶融張力が１０．０ｇで、ＭＦＲが１．０ｇ／１０ｍｉｎのＰＥを０．１０ｍｍ厚さ施した発泡同軸ケーブルは、発泡度が９０％以上（発泡倍率が１０．０倍）、シュリンクバックがなく、熱老化特性も満足するものである。また、ケーブル表面には殆ど凹凸が見られず、ＶＳＷＲも１．０８とケーブル外観も良好であり、減衰量も５６ｄＢ／ｋｍと優れていた。
【００４７】
これに対して、比較例４〜７に示す発泡同軸ケーブルは、発泡度（および発泡倍率）、シュリンクバック、熱老化特性、ケーブル外観、ＶＳＷＲおよび減衰量のいずれかが、不合格であった。すなわち比較例４のように内層ＰＥの厚さが０．００５ｍｍと薄いと、本発明の範囲内の外層を設けた場合でも熱老化特性が満足しなかった。また比較例５のように内層ＰＥが０．３０ｍｍと厚い場合は、本発明の範囲内の外層を設けても発泡度が７７％（発泡倍率も４．３倍）と低く、減衰量も６５ｄＢ／ｋｍと大きくなる。さらに、比較例６のように内層を設けない発泡同軸ケーブルの場合は、シュリンクバックを生じ、熱老化特性が満足しない。また比較例７のように、内層および外層を設けない発泡同軸ケーブルは、シュリンクバックを生じ、熱老化特性が満足しないと共に、ケーブル表面には凹凸が見られＶＳＷＲも１．１９とケーブル外観に問題があった。
【産業上の利用可能性】
【００４８】
本発明の２層構造の発泡同軸ケーブルは、８０％以上の発泡度の発泡絶縁体が確実に形成されかつ導体密着性が良く、発泡絶縁体の劣化を生じることがない。また３層構造の発泡同軸ケーブルは、８０％以上の発泡度の発泡絶縁体が確実に形成され、かつ導体密着性が良く、発泡絶縁体の劣化を防止できると共に、ケーブル外観にも優れたものである。このような発泡同軸ケーブルは、高周波帯域（１ＧＨｚ以上）で使用される高周波用の発泡同軸ケーブルとして、種々の用途に有用なものである。
【図面の簡単な説明】
【００４９】
【図１】本発明の２層構造の発泡同軸ケーブルを示す概略断面斜視図である。
【図２】本発明の３層構造の発泡同軸ケーブルを示す概略断面斜視図である。
【符号の説明】
【００５０】
１    内部導体
２    内層
３    発泡絶縁体層
４    コルゲート構造の外部導体
５    外層
【図１】
2006252820.tif 000006
【図２】
2006252820.tif 000007